(57)【要約】【課題】主として皮膚面、特に関節部位を固定するために用いる伸縮性粘着包帯に関するもので、例えば靱帯部位を固定して関節の動きを制限するテーピング用途などに好適な伸縮性粘着包帯を提供するものである。【解決手段】撥水性プラスチックフィルムを片面に積層してなる伸縮性布基材の他面側に粘着剤層が形成され、ロール状に巻回されている。伸縮性布基材は天竺編布であり、繊維ループが表目に現れる表面に撥水性プラスチックフィルムが積層されている。伸縮性粘着包帯を伸長させて、関節部位に貼付して使用する。【選択図】  図２
2015100561.tif 000002
【特許請求の範囲】
【請求項１】
撥水性プラスチックフィルムを片面に積層してなる伸縮性布基材の他面側に粘着剤層が形成され、ロール状に巻回されてなる伸縮性粘着包帯であって、伸縮性布基材が天竺編布であり、繊維ループが表目に現れる表面に撥水性プラスチックフィルムが積層されていることを特徴とする伸縮性粘着包帯。
【請求項２】
撥水性プラスチックフィルムが、ウレタンフィルムである請求項１記載の伸縮性粘着包帯。
【請求項３】
撥水性プラスチックフィルムが、バインダー層を介して布基材の片面に積層されている請求項１記載の伸縮性粘着包帯。
【請求項４】
伸縮性布基材が、ポリエステル製天竺編布である請求項１記載の伸縮性粘着包帯。
【請求項５】
伸縮性布基材が、厚み２０〜５０μｍである請求項１記載の伸縮性粘着包帯。
【請求項６】
撥水性プラスチックフィルムおよび伸縮性布基材が、穿孔処理されている請求項１記載の伸縮性粘着包帯。
【請求項７】
粘着剤層が、粘着剤形成部と粘着剤未形成部を有するようにパターン状に形成されている請求項１記載の伸縮性粘着包帯。
【請求項８】
粘着剤層表面に剥離シートが積層されている請求項１記載の伸縮性粘着包帯。
【請求項９】
伸縮性粘着包帯が、靱帯の動きを固定して関節の動きを制限するために用いられる伸縮性粘着包帯。
【請求項１０】
請求項１記載の伸縮性粘着包帯を伸長させて関節部位に貼付する伸縮性粘着包帯の使用方法。
【発明の詳細な説明】
【技術分野】
【０００１】
本発明は、主として皮膚面、特に関節部位を固定するために用いる伸縮性粘着包帯に関するものであり、例えば靱帯の動きを固定して関節の動きを制限するテーピング用途などに好適な伸縮性粘着包帯を提供するものである。
【背景技術】
【０００２】
一般的に粘着包帯は医療衛生分野やスポーツ分野などで用いられ、皮膚面に貼付して使用されるものであって、布基材の片面に粘着剤層を形成したものが用いられている。特に、粘着包帯でテーピングを行う場合、関節や筋肉、腱、靱帯などの関節部位に貼付することによって、運動する際に関節の可動範囲を超える動きを制限すると共に、可動範囲内の動きを妨げないので、障害を起している部位の自然治癒を早め、さらにはケガなどの事前予防も行えるものであり、粘着包帯は一般的に汎用されているものである。
【０００３】
このような粘着包帯としては、貼付部位の動きを制限する目的では非伸縮性基材を用いた粘着包帯が用いられる。一方、屈曲部や湾曲部、特に関節部などの皮膚面が伸縮するような部位に対しては、貼付部位を固定すると共に皮膚の動きに適度に追従するために、伸縮性基材を用いた粘着包帯が用いられている。（特許文献１参照）
さらに、布基材への外部からの吸水を防止するために、布基材の片面にプラスチックフィルムを積層した基材も用いられている。例えば、ポリオレフィン樹脂を積層した布粘着テープ用の基材としては、養生や梱包、補修などの用途において、基材の片面にプライマーや接着剤を塗布、乾燥させ、この上にポリエチレン樹脂などのポリオレフィン樹脂を積層する方法や、基布面に直接ポリオレフィン樹脂を共押出して積層する方法が知られている。（特許文献２、特許文献３および特許文献４参照）
【先行技術文献】
【特許文献】
【０００４】
【特許文献１】特開昭６２−２５２４９５号公報
【特許文献２】特開平１−２５９０８１号公報
【特許文献３】特開２０００−７３０１９号公報
【特許文献４】特開２００６−２８２７０８号公報
【発明の概要】
【発明が解決しようとする課題】
【０００５】
上記伸縮性基材を用いた粘着包帯としては、一般的に伸縮性基布として綿１００％の糸に強く撚りをかけた強撚布が用いられており、貼付部位の固定性に優れたものである。しかしながら、このような粘着包帯は比較的厚みが厚くてゴワゴワ感を有するので、貼付した状態で運動する場合には、貼付している粘着包帯による違和感が大きくなってしまう。また、屋内での運動では問題ないが、屋外での運動などで外部から浸入する水分によって粘着包帯が濡れた場合、伸縮性基布が綿糸からなるような基布では吸水してしまい、積層されている粘着剤層の皮膚接着力の低下や、基布と粘着剤層との間の接着力（投錨力）の低下を招き、時には皮膚面から粘着包帯自体が脱落する場合もあるので、撥水性を有する粘着包帯も望まれている。
【課題を解決するための手段】
【０００６】
本発明者らは上記のような実情の下、医療衛生材料用途やスポーツ用途において、皮膚面、特に靱帯などの関節部位に貼付することによって関節の動きを制限しながら適度に皮膚の動きに追従して治癒を促進すると共に、外部から水分が浸入して皮膚接着力の低下や、伸縮性基布から粘着剤層の脱落が起こることを防止できる伸縮性粘着包帯を得るべく鋭意検討を行った。その結果、伸縮性布基材を単に編布にするだけでなく特定の編布とし、さらに撥水性プラスチックフィルムおよび粘着剤層を積層する面を布基材の特定面にすることによって上記課題を解決できることを見い出し、本発明を完成するに至った。
【０００７】
即ち、本発明は、撥水性プラスチックフィルムを片面に積層してなる伸縮性布基材の他面側に粘着剤層が形成され、ロール状に巻回されてなる伸縮性粘着包帯であって、伸縮性布基材が天竺編布であり、繊維ループが表目に現れる表面に撥水性プラスチックフィルムが積層されていることを特徴とする伸縮性粘着包帯を提供するものである。
【０００８】
さらに本発明は、上記伸縮性粘着包帯を伸長させて関節部位に貼付する伸縮性粘着包帯の使用方法を提供するものである。
【発明の効果】
【０００９】
本発明の伸縮性粘着包帯は、布基材を天竺編布にし、繊維ループが表目に現れる面に撥水性プラスチックフィルムを積層し、他面に粘着剤層を形成することによって、布基材と粘着剤層との接着力（投錨力）や、布基材と撥水性プラスチックフィルムとの接着力に優れるという効果を奏するものである。さらに、この伸縮性粘着包帯は、適度な伸びや引張強度、皮膚面に対する接着力、耐水接着力などを有するので、特に靱帯部位に対する使用において優れた固定性および治癒効果を発揮するものである。
【図面の簡単な説明】
【００１０】
【図１】本発明の伸縮性粘着包帯を構成する天竺編布の布基材における繊維ループを説明する図である。図１の手前面側に撥水性プラスチックフィルムを、裏面側に粘着剤層が積層される。
【図２】本発明の伸縮性粘着包帯を粘着剤層面側から見た光学顕微鏡写真であり、（ａ）は５０倍、（ｂ）は１００倍、（ｃ）は１７５倍の倍率である。
【発明を実施するための形態】
【００１１】
本発明の伸縮性粘着包帯は、撥水性プラスチックフィルムを片面に積層した伸縮性布基材の他面側に粘着剤層を設け、ロール状に巻回してなる伸縮性粘着包帯である。伸縮性布基材としては、少なくとも長さ方向に伸縮性を有するものであるが、横方向にも伸縮性を有する基材であってもよい。なお、本発明における伸縮性とは、長さ方向（ロール状に巻回する方向）に引っ張って伸長させたのち応力を解放した際に、ほぼ元の長さに戻る性質をいう。具体的には、長さ方向へ引っ張った際の最大伸び率（破断伸び）が２０％以下、定荷重１．０Ｎ／５ｍｍ幅の条件下での長さ方向の伸び率が、５〜１５％、好ましくは１０％程度のものが望ましい。最大伸び率が２０％を超えると、伸縮性の応力の効果がなくなる恐れがあり、上記定荷重下での伸び率が５％に満たない場合は、伸縮性がなくなり、２０％を超えても伸縮性がなくなる傾向を示す。
【００１２】
また、布基材の引張強度（破断強度）は、使用時に粘着包帯にかかる荷重に対する耐久性や操作性の点から、長さ方向で１１０〜１３０Ｎ／１９ｍｍ幅の強度を有するように調整することが好ましい。
【００１３】
上記本発明の伸縮性粘着包帯に用いる布基材は、上記した伸縮性を発揮するために天竺編布とする必要がある。天竺編布とは丸編みの中の一つの編み方であり、図1に示すように、編み糸がループ状になると共に、一方の面にループの表目が現れていることが特徴である。本発明では天竺編みの編布を用いることによって、後述する撥水性プラスチックフィルムや粘着剤層を積層するに際して、投錨力が強く強固に接着することができるので、靱帯などの関節部位に貼付使用した場合、優れた固定性を発揮することができるものである。
【００１４】
上記布基材を構成する編み糸（経糸および緯糸）の材質としては、特に限定されるものではなく、ポリエステルやポリウレタン、ポリアミド、ビニロン、ポリエチレン、ポリプロピレンなどからなるプラスチック繊維を用いることができるが、これらのうち、耐水性（撥水性）を付与するためには機械的強度が大きく低吸水性繊維であるポリエステル繊維を用いることが好ましいものである。
【００１５】
さらに経糸や緯糸としての繊維の太さは、布基材に付与する通気性や伸縮性などの観点から、適宜設定することができるが、機械的強度の維持、適度な水分輸送能、布基材と粘着剤層との密着性なども考慮して設定することが好ましい。なお、布基材の厚さは限定されるものではないが、貼付操作性と貼付時の違和感の防止のバランスからは２０〜５０μｍ、好ましくは２０〜３０μｍ程度の厚みに調整することが望ましい。
【００１６】
本発明の伸縮性粘着包帯における上記布基材の片面には、撥水性プラスチックフィルムが積層されている。本発明において撥水性プラスチックフィルムは布基材の何れの面に形成してもよいのではなく、天竺編みされた布基材において繊維ループが表目に現れる表面に形成する必要がある。つまり、繊維ループが表目に現れる面（図1において手前面側）に撥水性プラスチックフィルムを形成することによって、撥水性プラスチックフィルムを形成した後の表面が平滑となり、関節部位へ巻き付け貼付した際の自背面接着性が良好となるのである。
【００１７】
なお、撥水性プラスチックフィルムと布基材との接着力を向上せるためには、数μｍ厚程度のバインダー層を介在させることが好ましい。バインダー層を構成する材料としては、バインダー効果を有するものであれば特に制限されないが、布基材の伸縮性を阻害しないためには、ポリエーテルポリウレタンやポリエステルポリウレタンなどのウレタン樹脂系のバインダーを用いることが好ましい。
【００１８】
このような撥水性プラスチックフィルムの材質としては、ポリウレタンやポリエチレン、ポリプロピレン、ポリアミド、ポリエステルなどを用いることができるが、前記した伸縮性布基材の伸縮性に追従するためには、撥水性を有すると共に適度な弾性を有するポリウレタンを用いることが好ましい。ポリウレタンフィルムは伸縮性布基材を水濡れから保護すると共に、布基材のキックバック性を強化しており、厚さに応じてキックバック性を調節することが可能であるので、テーピング用途に好適なものである。
【００１９】
このような撥水性プラスチックフィルムの厚さは、５〜３０μｍ、好ましくは５〜２０μｍとすることが望ましい。撥水性プラスチックフィルムの厚さが５μｍに満たない場合は、皮膚面へ貼付した際に伸縮性布基材と共に伸長した際に、撥水性プラスチックフィルムが薄すぎるので破断して撥水効果が低下する恐れがある。また、厚さが３０μｍを超える場合には、粘着包帯全体の腰が強くなりすぎて、粘着包帯を皮膚面に貼付使用した際に使用者に違和感を与えたり、キックバック性が強くなりすぎて貼付部位への締め付けが強くなり、皮膚へのストレス刺激を生じさせる恐れがある。
【００２０】
また、撥水性プラスチックフィルムをポリウレタンフィルムにした場合には、ポリウレタン樹脂自体の化学的性質により透湿性を付与することができる。このため、上記の厚み範囲のポリウレタンフィルムを積層した場合には、撥水性プラスチックフィルムと布基材とを積層した状態での透湿度は、温度４０℃、相対湿度２０％の条件下においては、透湿度が１０００〜３０００ｇ／ｍ２・２４ｈ程度を維持することができる。さらに、これに後述する粘着剤層を形成して粘着包帯とした場合の全体の透湿度は、温度４０℃、相対湿度２０％において、２００ｇ／ｍ２・２４ｈ以上であり、好ましくは５００ｇ／ｍ２・２４ｈ以上を示すものである。
【００２１】
本発明の伸縮性粘着包帯は、上記した布基材における撥水性プラスチックフィルム積層面と反対の面に粘着剤層を形成したものである。この粘着剤層は本発明の伸縮性粘着包帯を皮膚面に粘着固定できるだけの充分な接着力を有すると共に、布基材の伸縮や貼付部位の皮膚面の動きに対しても充分に追従できるだけの接着力を有するものであればよい。具体的には、室温下で対ベークライト板に対する接着力試験（ＪＩＳＺ０２３７に準じる）において、２〜８Ｎ／１９ｍｍ幅、好ましくは、３〜６Ｎ／１９ｍｍ幅の接着力を発揮するものが望ましい。
【００２２】
このような接着力を発揮する粘着剤としては、特に限定されないが、アクリル酸エステル系粘着剤、天然ゴム系粘着剤、合成ゴム系粘着剤、シリコーン系粘着剤、ビニルエーテル系粘着剤などを用いることができ、これらのうち皮膚面に対する粘着特性の調整が容易であることや、低皮膚刺激性であることなどから、アクリル酸エステル系粘着剤を用いることが好ましい。具体的には、（メタ）アクリル酸アルキルエステルを主成分単量体として、これに必要に応じて共重合可能な単量体を共重合させ、さらに必要に応じて各種架橋剤による化学的架橋や、電子線や紫外線などの放射線照射による物理的架橋を施したアクリル酸エステル系粘着剤を用いることが好ましい。
【００２３】
アクリル酸エステル系粘着剤の主成分単量体として用いる（メタ）アクリル酸アルキルエステルとしては、炭素数２〜１２のアルキル基を有する（メタ）アクリル酸アルキルエステルを４０〜９９重量％、好ましくは４０〜６０重量％の範囲で用いることができ、共重合可能な単量体としては、（メタ）アクリル酸などのカルボキシル基含有単量体、（メタ）アクリル酸２−ヒドロキシエチルエステルなどのヒドロキシル基含有単量体、（メタ）アクリル酸２−メトキシエチルエステルなどのアルコキシル基含有単量体、２−ビニルピロリドンなどの酸アミド基含有単量体のほか、酢酸ビニルやアミノ基含有単量体などを、目的に応じて適宜一種以上選択して６０重量％以下、好ましくは１〜６０重量％の範囲で共重合させることができる。
【００２４】
布基材の片面に形成する上記粘着剤層の厚さは、貼付する皮膚面の動きへの追従性や固定性などを考慮して適宜決定されることが好ましいが、例えば、１０〜１８０μｍ、好ましくは１５〜１５０μｍ、さらに好ましくは２０〜８０μｍ程度に設定することが望ましい。また、粘着剤層は布基材全面に設けられていてもよいし、粘着剤層形成部をドット状や条状、格子などのパターン状に設けていてもよい。条状に設ける場合は、通気路として機能する空間が確保されていれば特に限定されることはないが、例えば、直線状や波状、山状、鋸歯状、これらを組み合わせた形状などが挙げられる。これらのうち、皮膚接着力の確保や端縁部の捲れ防止などの点から波状に粘着剤層を形成することが好ましい。
【００２５】
本発明の伸縮性粘着包帯は、上記のような構成からなるものであるが、皮膚面に貼付した場合、貼付部位に蒸れなどが生じて皮膚刺激を発現する可能性がある場合は、撥水性プラスチックフィルムおよび伸縮性布基材に穿孔処理を施して、通気性を確保することが好ましい。なお、上記したように粘着剤層をパターン状に形成することを併用すると、粘着包帯全体が優れた通気性を有するようになるので、さらに好ましいものとなる。
【００２６】
本発明の伸縮性粘着包帯は、上記のような構成からなるものであり、粘着剤層面を内側にして自背面に粘着剤層が接着するようにロール状に巻回するか、必要に応じて粘着剤層の表面に剥離シートを積層して粘着面を被覆保護したものをロール状に巻回して最終製品として使用に供するものである。
【００２７】
剥離シートとしては、一般的に皮膚へ貼付する医療用の粘着テープなどに用いられるものを使用することができる。具体的には、上質紙やグラシン紙、パーチメント紙などの表面に、シリコーン樹脂やフッ素樹脂などの剥離性能を有する剥離剤をコーティング処理したものや、上質紙にレジンをアンカーコートしたもの、またはポリエチレン樹脂などをラミネートした基材の表面にシリコーン樹脂やフッ素樹脂などの剥離性能を有する剥離剤をコーティング処理したものを使用することができる。
【００２８】
なお、上記剥離シートには所定間隔（例えば１ｃｍ間隔など）で印刷ラインを入れておくことで、ハサミなどで素早く必要な長さに定尺カットすることができるので好ましいものである。
【００２９】
本発明の伸縮性粘着包帯は、テーピング用途に好適なものであり、関節や筋肉、腱、靱帯などの関節部位に貼付、巻回して使用することができる。例えば、靱帯部位に貼付することによって、靱帯の動きを固定して関節の動きを制限することができるので、靱帯損傷した場合の治癒促進や、靱帯損傷の予防などに効果を発揮するものである。また、本発明の伸縮性粘着包帯をテーピング用途に使用する場合、粘着包帯を伸長させて貼付する方法と、伸長させずに貼付する方法があるが、靱帯固定に使用する場合は、伸縮性粘着包帯を伸長させて貼付することが好ましい。
【実施例】
【００３０】
以下に本発明の実施例を示して本発明をさらに具体的に説明するが、何らこれらに限定されるものではなく、本発明の技術的思想を逸脱しない範囲内で種々の応用が可能である。
【００３１】
＜実施例１＞
天竺編みしたポリエステル製織布（厚み１８μｍ）の片面に、ポリエステルポリウレタン系バインダー（２μｍ厚）を介してポリウレタンフィルム（１８μｍ厚）を積層し、織布の他面にアクリル酸エステル系粘着剤層（アクリル酸２−エチルヘキシル／アクリル酸＝９５／５重量比、イソシアネート架橋、６０μｍ厚、周期１００ｍｍでパターン振幅５０ｍｍの波状パターン塗布）を形成して本発明の伸縮性粘着包帯を作製した。
【００３２】
ポリウレタンフィルムは天竺編みしたポリエステル製織布の繊維ループが現れている面（図１における手前）に積層した。得られた伸縮性粘着包帯を粘着剤層面側から観察した光学顕微鏡写真を図２に示す。図２（ａ）は５０倍、図２（ｂ）は１００倍、図２（ｃ）は１７５倍での光学顕微鏡写真であり、図２（ａ）における織布繊維に形成されているパターン状の空隙部は、粘着剤層が塗布されていない箇所である。
【００３３】
得られた伸縮性粘着包帯に１．４ｍｍピッチで、４０μｍφの穿孔処理を施したのち、片面に剥離処理を施した紙セパレータを粘着剤層面に積層し、ロール状に巻回して本発明の粘着包帯を作製した。
【００３４】
＜比較例１＞
実施例１において、天竺編みしたポリエステル製織布に形成するポリウレタンフィルムおよび粘着剤層の形成面を逆にした以外は、実施例１と同様にしてロール状の粘着包帯を作製した。
【００３５】
＜比較例２＞
実施例１において、天竺編みしたポリエステル製織布を、スムース編みしたポリエステル製織布に変更した以外は、実施例１と同様にしてロール状の粘着包帯を作製した。
【００３６】
上記にて作製した実施例品および各比較例品について以下の試験を実施し、その結果を表１に示した。
【００３７】
＜投錨力＞
実施例および比較例にて得た伸縮性粘着包帯における布基材と粘着剤層との間の投錨力（接着力）、および布基材とポリウレタンフィルム間の投錨力（接着力）を、以下の方法にて測定した。
予めベークライト板に両面テープを貼り付けたのち、両面テープの一方の剥離紙を剥離して露出した粘着剤層面に、幅１９ｍｍで長さ約１２０ｍｍに裁断した試験片における布基材面を２ｋｇゴムロールで１往復圧着して貼付する。その後、試験片の残りの剥離紙を剥離し、粘着テープ（日東電工社製、No.３１５）の片端の粘着剤面を、試験片の露出した粘着剤層面に貼付し、貼付３０分後に１８０度の角度で３００ｍｍ／分の速度で粘着テープの他端から引き剥がして、布基材と粘着剤層間の投錨力および布基材とポリウレタンフィルム間の投錨力を測定した。
【００３８】
＜接着力＞
実施例および比較例にて得た伸縮性粘着包帯における対ベークライト板に対する接着力、および耐水接着力を、ＪＩＳ  Ｚ０２３７に準じて以下の方法にて測定した。
予めアセトンで洗浄したベークライト板に、幅１９ｍｍで長さ約１２０ｍｍに裁断した試験片を、２ｋｇゴムロールで１往復圧着して貼付する。貼付３０分後に１８０度の角度で３００ｍｍ／分の速度で引き剥がして、１８０度ピーリング時の接着力を測定した。
なお、上記測定用のサンプルを常温下での水中に1時間浸漬させた後、表面の水分を拭い取って上記と同様に接着力試験を行い、耐水接着力を測定した。
【００３９】
＜伸び率＞
実施例および比較例にて得た伸縮性粘着包帯について、以下の方法で伸び率を測定した。
５ｍｍ幅に短冊状に裁断したサンプルを、チャック間距離３０ｍｍ、引張速度３００ｍｍ／分の条件でテンシロン式引張試験機にて延伸し、１．０Ｎ／５ｍｍの荷重が加わった際の伸び率（％）を測定した。
【００４０】
＜引張強度＞
実施例および比較例にて得た伸縮性粘着包帯について、以下の方法で引張強度を測定した。
幅１９ｍｍで長さ約１２０ｍｍに裁断した試験片を、引張試験機の上部チャックにセットし、チャック間距離が１００ｍｍになるように試験片の他端を下部チャックにセットした。３００ｍｍ／分の速度で試験片を引っ張り、試験片が破断したときの値を引張強度とした。
【００４１】
上記投錨力、接着力、伸び率および引張強度について、充分な値を有する場合を◎、充分ではないが、実用上問題ない場合を○、実用上問題が生じる場合を△と評価した。
【００４２】
＜靱帯固定性＞
実施例および比較例にて得た伸縮性粘着包帯を、ボランティアの靱帯部位に約２０ｃｍの長さの粘着包帯を貼り付けた。関節部分については３枚のシートを靱帯部を固定するように貼付して、靱帯固定性を以下の基準で評価した。（ｎ＝３）
◎：接着性不良による剥がれもなく、靱帯の運動範囲内での固定が充分にできている。
○：粘着包帯の周囲で一部剥がれが発生したが、靱帯の運動範囲内での固定が充分にできている。
△：１／３程度の剥がれが発生したが、靱帯の運動範囲内での固定ができている。
×：１／３程度以上の剥がれが発生し、靱帯の運動範囲内での固定ができなかった。
【００４３】
【表１】
2015100561.tif 000003
【００４４】
上記表１の結果から明らかなように、本発明の実施品は、比較例品と比べて布基材に粘着剤層が充分な投錨力で積層されていると共に、引張強度にも優れており、特に靱帯固定には最適であることが明らかである。
【符号の説明】
【００４５】
１  編み糸
【図１】
2015100561.tif 000004
【図２】
2015100561.tif 000005